(57)【要約】【課題】吹付け直後の急硬性セメントコンクリートのダレや斜面からのずり落ちを防止でき、圧送性や強度発現性が良好で、かつ、コテ仕上げができる程度の可使時間を確保できるので、法面表面の美観を維持することが可能となる、法面の地滑りなどを防止するために使用する吹付け用急硬剤、急硬性セメントコンクリート、及びそれを用いた吹付け工法を提供すること。【解決手段】カルシウム、例えば、硝酸カルシウム及び／又は亜硝酸カルシウムを含有する液体急硬剤とアルカリ増粘型ポリマーエマルジョンとを含有してなる吹付け用急硬剤、該吹付け用急硬剤とセメントコンクリートとを含有してなる急硬性セメントコンクリート、鉄筋類を法面に配置してフレーム骨格を形成した後、そのフレーム骨格に該急硬性セメントコンクリートを吹付け、コンクリートフレームを構築してなる法面吹付け工法を構成とする。【選択図】    なし【特許請求の範囲】
【請求項１】
カルシウムを含有する液体急硬剤と、アルカリ増粘型ポリマーエマルジョンとを含有してなる吹付け用急硬剤。
【請求項２】
カルシウムを含有する液体急硬剤が、硝酸カルシウム及び／又は亜硝酸カルシウムを含有してなることを特徴とする請求項１記載の吹付け用急硬剤。
【請求項３】
さらに、アルカノールアミンを含有してなる請求項１又は請求項２に記載の吹付け用急硬剤。
【請求項４】
請求項１〜３のうちの１項に記載の吹付け用急硬剤とセメントコンクリートとを含有してなる急硬性セメントコンクリート。
【請求項５】
鉄筋類を法面に配置してフレーム骨格を形成した後、そのフレーム骨格に請求項４記載の急硬性セメントコンクリートを吹付け、コンクリートフレームを構築してなることを特徴とする法面吹付け工法。
【発明の詳細な説明】
【０００１】
【発明の属する技術分野】
本発明は、法面の地滑りなどを防止するために使用する、また、特に崩れやすい法面や美観を必要とする法面に格子状（井桁状）に配置したフレーム骨格に吹付けるのに使用する吹付け用急硬剤、急硬性セメントコンクリート、及びそれを用いた吹付け工法に関する。
なお、本発明ではセメントペースト、モルタル、及びコンクリートを総称してセメントコンクリートという。
また、本発明でいう部や％は特に規定のないかぎり質量基準である。
【０００２】
【従来の技術とその課題】
法面とは、例えば、高速道路、ダム、及び急傾斜地等を中心に、切り土や盛土等によってできた傾斜面をいう。
法面はそのままでは、自然風化や強雨等により浸食や地滑りなどの法面崩壊が起こるので、法面を保護する必要がある。
【０００３】
従来、法面の崩壊を防止するため、法面に直接セメントコンクリートを吹付ける方法が主流であり、法面の補強効果を増すために、法面に型枠を配置する方法が用いられている（特許文献１参照）。
【０００４】
法面に型枠を配置する方法としては、例えば、金網や複数本の鉄筋を法面に格子状に配置してフレーム骨格を形成し、格子状のフレーム骨格の各交点部にアンカーを打ち込んだ後に、そのフレーム骨格にセメントコンクリートを吹付けて鉄筋コンクリート構造物たるコンクリートフレームを作って法面の安定を図る方法等が用いられている。
これらの中では、法面を整形したりカットしたりせずに、変形可能（フレキシブル）な金網や鉄筋を法面に直接配置する、フリーフレーム工法が通常用いられている。
【０００５】
法面吹付け工法としては、施工現場で簡易プラントを作り、スランプ０ｃｍの硬練りコンクリートを調製し、法面に配置したフリーフレーム骨格に吹付けし、その表面をコテ仕上げしてコンクリートフレームを形成する工法が通常行われている。
しかしながら、この方法では施工効率が２ｍ３／ｈ程度と低く、材料の配合に人手がかかるなどコスト高になるという課題があった。
【０００６】
このため、吹付ける速度を高めてコンクリートを生コンプラントから供給することにより施工効率を上げ、人手を減らしてコストダウンすることが検討されている。
【０００７】
吹付ける速度を高めるにはコンクリートのスランプを大きくして流動性を上げる必要があるが、スランプが大きいと吹付けたときにコンクリートが斜面からずり落ちるという課題があった。
このため吹付け直後にコンクリートの粘性を上げてスランプを低下させ、コンクリートのずり落ちを防止する必要があった。
【０００８】
コンクリートの粘性を上げる方法として、例えば、吹付け時にカルシウムアルミネート系急結剤を使用すると、コンクリートのずり落ちを防ぐことは可能であるが、吹付けたコンクリートの硬化が早いためにコテ仕上げができなくなり、法面表面の美観を損ねるという課題があった。
【０００９】
このように、吹付け時にセメントコンクリートと混合することによりセメントコンクリートのずり落ちを防止するとともに、コテ仕上げができる程度の可使時間を確保することが可能である吹付け用急硬剤が求められていた。
【００１０】
本発明者は、前記課題を解消すべく鋭意検討を重ねた結果、特定の吹付け用急硬剤を使用することにより、前記課題を解決できるという知見を得て本発明を完成するに至った。
【００１１】
【特許文献１】
特公昭５８−０５８４９３号
【００１２】
【課題を解決するための手段】
即ち、本発明は、カルシウムを含有する液体急硬剤とアルカリ増粘型ポリマーエマルジョンとを含有してなる吹付け用急硬剤であり、カルシウムを含有する液体急硬剤が硝酸カルシウム及び／又は亜硝酸カルシウムを含有してなる該吹付け用急硬剤であり、アルカノールアミンを含有してなる該吹付け用急硬剤であり、該吹付け用急硬剤とセメントコンクリートとを含有してなる急硬性セメントコンクリートであり、鉄筋類を法面に配置してフレーム骨格を形成した後、そのフレーム骨格に該急硬性セメントコンクリートを吹付け、コンクリートフレームを構築してなる法面吹付け工法である。
【００１３】
【発明の実施の形態】
以下、本発明を詳細に説明する。
【００１４】
本発明で使用する急硬性セメントコンクリートは、吹付け用急硬剤とセメントコンクリートとを含有するものであり、該吹付け用急硬剤は、カルシウムを含有する液体急硬剤とアルカリ増粘型ポリマーエマルジョンとを含有するものである。
【００１５】
本発明で使用するカルシウムを含有する液体急硬剤（以下、Ｃａ含有急硬剤という）は、セメントコンクリートと混合することにより凝結を促進するものであり、一度吹付けてから、再度同じ法面に吹付けるまでの時間を短縮でき、コテ仕上げが可能となる程度の可使時間を確保できるものである。
Ｃａ含有急硬剤を使用しないと、短時間で再度同じ法面にセメントコンクリートを吹付けたときにずり落ちが生じる場合がある。
Ｃａ含有急硬剤は特に限定されるものでないが、例えば、硝酸カルシウム、亜硝酸カルシウム、ギ酸カルシウム、及び塩化カルシウムなどが挙げられ、これらのうちの一種又は二種以上が使用可能である。Ｃａ含有急硬剤の中では、経済的に好ましく、水に対する溶解度が大きく、ずり落ちを防止する効果が大きく、ダレが見られない面で、硝酸カルシウム及び／又は亜硝酸カルシウムが好ましい。
Ｃａ含有急硬剤の使用形態は特に限定されるものではなく、粉末や水溶液が使用可能であるが、セメントコンクリート中に均一に混合させる面で、水溶液として使用することが好ましい。
Ｃａ含有急硬剤の水溶液の成分濃度は特に限定されるものでないが、５〜７０％が好ましく、１０〜５０％がより好ましい。５％未満では急硬性セメントコンクリートの強度発現性が伸びない場合があり、７０％を超えると水溶液の粘性が高くなり、ホースで圧送する際の圧送性が低下する場合がある。
Ｃａ含有急硬剤の使用量は、セメント１００部に対して、無水物換算で０．３〜５部が好ましく、０．５〜３部がより好ましい。０．３部未満では急硬性セメントコンクリートのずり落ちを防止する効果が小さく、重ね吹きができず、初期強度発現性が伸びない場合があり、５部を超えると急硬性セメントコンクリートの凝結が促進しすぎてコテ仕上げをする時間が確保できず、圧送性が低下し、強度発現性が伸びない場合がある。
【００１６】
本発明で使用するアルカリ増粘型ポリマーエマルジョン（以下、本エマルジョンという）は、アルカリ雰囲気下で増粘してセメントコンクリートの流動性を失わせるポリマーエマルジョンであり、セメントコンクリートと混合することにより、瞬時にセメントコンクリートを増粘させ、吹付け時のセメントコンクリートのダレを防止するものである。
【００１７】
本エマルジョンは、（メタ）アクリル酸又はその塩等の不飽和カルボン酸類と、（メタ）アクリル酸エステルモノマーなどのエチレン性不飽和化合物の共重合により得られる。
本エマルジョン中の不飽和カルボン酸類とエチレン性不飽和化合物の配合割合は特に限定されるものではなく、モル比換算で９５：５〜５：９５が好ましい。
本エマルジョンの重合方法としては公知の方法が使用でき特に限定されるものではないが、不飽和カルボン酸類とエチレン性不飽和化合物とを、乳化重合、懸濁重合、溶液重合、及び塊状重合等の方法で共重合することが挙げられる。
エマルジョンの重合時には、例えば、公知の重合開始剤、公知のレドックス触媒等の重合触媒、連鎖移動剤、及び界面活性剤を使用することが可能である。
【００１８】
本エマルジョンは、通常、水性分散液の形で使用され、必要に応じて、凍結防止剤、バインダー、顔料、分散剤、ポリオール化合物、ｐＨ調整剤、増膜助剤、酸化防止剤、防腐剤、耐水化剤、消泡剤、潤滑剤、及び湿潤剤等を併用することも可能である。
【００１９】
凍結防止剤としては、例えば、エチルグリコール、ブチルグリコール、エチレングリコール、プロピレングリコール、ブチレングリコール、ポリエチレングリコール、ポリプロピレングリコール、エチルジグリコール、ブチルジグリコール、グリセリン、及びプロピオニルカルビノール又はこれらの混合物等が挙げられ、本発明では、安価に入手が可能であることからエチレングリコールを使用することが好ましい。
【００２０】
本エマルジョンの成分濃度は特に限定されるものでないが、０．５〜５０％が好ましく、２〜２０％がより好ましい。０．５％未満では増粘効果が少ない場合があり、５０％を超えると本エマルジョンの製造が技術的に難しくなり、安定性が損なわれる場合がある。
本エマルジョンの使用量は、セメント１００部に対して、成分換算で０．０１〜７部が好ましく、０．０５〜３部がより好ましい。０．０１部未満では増粘効果が認められず、ダレや肌落ちが発生し、急硬性セメントコンクリートのずり落ちを防止する効果が小さい場合があり、７部を超えるとダレや肌落ちが発生し、重ね吹きができず、強度発現性を阻害する場合がある。
【００２１】
本発明で使用するアルカノールアミンは、さらに急硬性状を向上させるために使用するものであり、構造式においてＮ−Ｒ−ＯＨ構造を有する有機化合物である。ここで、Ｒは通常アルキル基又はアリル基と呼ばれる原子団であり、たとえば、メチレン基、エチレン基、及びｎ−プロピレン基等の直鎖型のアルキル基、イソプロピル基等の枝分かれ構造を有するアルキル基、並びに、フェニル基やベンジル基等の芳香族環を有するアリル基等が挙げられる。Ｒは窒素原子と２箇所以上で結合していてもよく、Ｒの一部又は全部が環状構造であってもよい。Ｒは複数の水酸基と結合していてもよい。Ｒはアルキル基の一部に炭素や水素以外の元素、例えば、イオウ、フッ素、塩素、及び酸素等が含まれていてもよい。また、Ｒには複数の水酸基が結合していてもよい。
このようなアルカノールアミンの例としては、エタノールアミン、ジエタノールアミン、トリエタノールアミン、Ｎ−メチルジエタノールアミン、Ｎ，Ｎ−ジメチルエタノールアミン、Ｎ，Ｎ−ジブチルエタノールアミン、Ｎ−（２−アミノエチル）エタノールアミン、及び三フッ化ホウ素トリエタノールアミン、又はこれらの誘導体等が挙げられる。
本発明ではこれらアルカノールアミンのうちの一種又は二種以上を使用することができ、特に、ジエタノールアミン、Ｎ，Ｎ−ジメチルエタノールアミン、及びそれらの混合物が好ましく、ジエタノールアミンがより好ましい。
アルカノールアミンの使用量は、Ｃａ含有急硬剤１００部に対して、０．５〜１０部が好ましく、１〜５部がより好ましい。０．５部未満では効果が顕著でなく、１０部を超えると液の安定性が損なわれる場合がある。
【００２２】
本発明で使用するセメントとしては、ＪＩＳ  Ｒ  ５２１０に規定される各種ポルトランドセメント、ＪＩＳ  Ｒ  ５２１１、ＪＩＳ  Ｒ  ５２１２、又はＪＩＳ  Ｒ  ５２１３に規定される各種混合セメント、ＪＩＳの規定以上の混和材混合率で作製した高炉セメント、フライアッシュセメント、又はシリカセメント、並びに、石灰石粉末等を混合したフィラーセメントなどが挙げられる。
【００２３】
本発明では、急硬性セメントコンクリートからのセメントペーストの分離を抑え、急硬性セメントコンクリートの圧送性や強度発現性を向上する面で、無機粉末を使用することが可能である。
無機粉末としては、シリカフューム、フライアッシュ、高炉スラグ、ベントナイト、炭酸カルシウム、及びメタカオリンなどが挙げられる。これらの中では、セメントコンクリートの圧送性や強度発現性を向上する効果が大きい面で、シリカフュームが好ましい。
無機粉末の比表面積は、ブレーン比表面積値（以下、ブレーン値という）で１，５００ｃｍ２／ｇ以上が好ましく、２，０００〜３，０００ｃｍ２／ｇがより好ましい。１，５００ｃｍ２／ｇ未満では急硬性セメントコンクリートからのセメントペーストの分離を抑えられず、急硬性セメントコンクリートの圧送性や強度発現性が小さくなる場合がある。
無機粉末の使用量は、セメント１００部に対して、３〜５０部が好ましく、５〜３０部がより好ましい。３部未満では急硬性セメントコンクリートからセメントペーストが分離し、強度発現性が小さくなる場合があり、５０部を超えるとセメントコンクリートの粘性が大きくなり、圧送性が低下する場合がある。
【００２４】
さらに、本発明では、急硬性セメントコンクリートの耐衝撃性や弾性の向上の面で、繊維を使用することが可能である。
繊維としては、無機質や有機質のいずれも使用可能である。
無機質の繊維としては、ガラス繊維、炭素繊維、ロックウール、石綿、セラミック繊維、及び金属繊維等が挙げられ、有機質の繊維としては、ビニロン繊維、ポリエチレン繊維、ポリプロピレン繊維、ポリアクリル繊維、セルロース繊維、ポリビニルアルコール繊維、ポリアミド繊維、パルプ、麻、木毛、及び木片等が挙げられる。これらの中では、経済性の面で、金属繊維やビニロン繊維が好ましい。
繊維の長さは圧送性や混合性等の面で、５０ｍｍ以下が好ましく、５〜３０ｍｍがより好ましい。５０ｍｍを超えると圧送中に急硬性セメントコンクリートがパイプなどを閉塞する場合がある。
繊維の使用量は、吹付け用急硬剤を含有しないセメントコンクリート１００容量部中、０．１〜３容量部が好ましく、０．４〜１．５容量部がより好ましい。０．１容量部未満では耐衝撃性や弾性の向上の効果が小さい場合があり、３容量部を超えると圧送性が低下し、経済的でない場合がある。
【００２５】
さらに、本発明では、急硬性セメントコンクリートの付着性を向上させる面で、減水剤を使用することが可能である。
減水剤はセメントコンクリート側と吹付け用急硬剤側のいずれか一方又は両方に添加することができ特に限定されるものではない。
減水剤としては、公知のものが使用可能であり、ナフタレンスルホン酸ホルマリン縮合物、メラミンスルホン酸ホルマリン縮合物、及びポリカルボン酸系高分子化合物等が挙げられ、これらの中では、初期凝結性状や強度発現性に影響しにくい面で、ポリカルボン酸系高分子化合物が好ましい。
【００２６】
本発明で使用する骨材は、吸水率が低く、骨材強度が高いものが好ましく、細骨材率や骨材の最大寸法は吹付けできれば特に限定されるものではない。
細骨材としては、川砂、山砂、石灰砂、及び珪砂等が使用可能であり、粗骨材としては、川砂利、山砂利、及び石灰砂利等が使用可能である。
【００２７】
本発明では、前記各材料の他に、ＡＥ剤や凝結遅延剤を本発明の目的を実質的に阻害しない範囲で併用することが可能である。
【００２８】
本発明において、Ｃａ含有急硬剤と本エマルジョンは、別々にセメントコンクリートに圧入することも可能であり、Ｃａ含有急硬剤と本エマルジョンをあらかじめ混合したものをセメントコンクリートに圧入することも可能である。
これらを別々にセメントコンクリートに添加する場合、Ｃａ含有急硬剤を先にセメントコンクリートに混合し、その後、本エマルジョンを混合する方法が、吹付け用急硬剤を均一にセメントコンクリート中に分散できる面で好ましい。
【００２９】
また、本エマルジョンがセメントコンクリートに圧入されてからセメントコンクリートとともに吐出されるまでの時間は、ダレ防止の面から３秒以内にすることが好ましい。
【００３０】
本発明で使用する吹付け工法においては、従来から使用されている吹付け設備等が使用可能である。
【００３１】
本発明で使用する吹付け工法としては、要求される物性、経済性、及び施工性等に応じた種々の吹付け工法が可能であり、例えば、乾式吹付け工法や湿式吹付け工法等の方法がある。
湿式吹付け工法としては、例えば、セメント、水、細骨材、必要に応じ粗骨材や減水剤等を加えて混練したものを、圧送ホースを用いて空気で圧送し、圧送ホースの途中に設けた混合管であるＹ字管の一方から、急硬剤供給装置により空気圧送した吹付け用急硬剤を合流・混合し、急硬性セメントコンクリートとして吹付ける方法等が挙げられる。
【００３２】
圧送ホース中のＹ字管の取付位置は、混合性や圧送性等の面で、吐出口より手前４０ｍ以内が好ましく、３ｍ以内がより好ましい。
【００３３】
本発明の法面吹付け工法としては、吹付け用急硬剤とセメントコンクリートの混合物である急硬性セメントコンクリートを直に法面へ吹付けてもよいが、補強効果を増すために、鉄筋類等を配置してフレーム骨格を形成し、アンカーを打ち込んだ後、その上に急硬性セメントコンクリートを吹付けることが好ましく、変形可能な金網や鉄筋を配置したフリーフレーム工法がより好ましい。
【００３４】
ここで、鉄筋類とは、金網や鉄筋等からなるものである。これらを組み合わせてフレーム骨格を形成し、急硬性セメントコンクリートを吹付け、コンクリートフレームとするものである。
【００３５】
フリーフレーム工法に使用する鉄筋類の配置方法としては特に限定されるものではないが、通常、波形鉄筋φ１〜３ｍｍからなる幅３０〜６０ｃｍ、長さ１〜３ｍ程度の金網を２枚平行に金網の幅と同程度の間隔で、長手方向を法面に沿って配置し継ぎ足してゆく。次いで、平行に立てた２枚の金網に鉄筋等のスペーサーを用いて、フレーム骨格を形成する。このフレーム骨格を縦横に延長する際、この交点部にアンカーを打ち込むことが好ましい。また、このフレーム骨格の交点部に交点部用フレーム骨格を用いることも可能である。
このように配置したフレーム骨格に急硬性セメントコンクリートを用いて吹付けを行い、フレーム骨格の鉄筋類からはみ出した部分をコテ仕上げすることにより、コンクリートフレームの美観を保つことが可能である。
【００３６】
法面で使用する急硬性セメントコンクリートは、単位セメント量を２７０〜６００ｋｇ／ｍ３とし、Ｗ／Ｃを３５〜６５％とすることが好ましい。３５％未満ではポンプ圧送性が低下する場合があり、６５％を超えると材料分離が発生する場合がある。
【００３７】
さらに、コンクリートの場合には、ｓ／ａ（細骨材率）を５０〜１００％とすることが好ましい。
また、法面で使用する急硬性セメントコンクリートとしては、通常、材齢４週の圧縮強度が１５Ｎ／ｍｍ２以上となるようなものが使用されている。
【００３８】
【実施例】
以下、実験例に基づき本発明を詳細に説明する。
【００３９】
実験例１
単位セメント量４５５ｋｇ／ｍ３、Ｗ／Ｃ＝５２％、及びｓ／ａ＝７０％とし、スランプが１８ｃｍ程度になるように減水剤の使用量を調整しコンクリートを調製した。
このコンクリートをコンクリート圧送機「アリバー２８０」により４ｍ３／ｈの圧送速度、０．４ＭＰａの圧送圧力で空気圧送した。
一方、セメント１００部に対して、無水物換算で表１に示す量のＣａ含有急硬剤ａと成分換算で本エマルジョンＡ１部からなる吹付け用急硬材をポンプで圧送し、吐出口より手前１ｍに取付けたＹ字管から圧送空気とともにコンクリートに圧入混合し、急硬性コンクリートとして吹付けを行い、重ね吹きと作業性について観測し、圧縮強度を測定した。結果を表１に併記する。
【００４０】
＜使用材料＞
セメント  ：普通ポルトランドセメント、比重３．１６
細骨材    ：新潟県姫川産砂、比重２．６２、ＦＭ値２．８６
粗骨材    ：新潟県姫川産砂利、比重２．６３
減水剤    ：ポリカルボン酸系高性能減水剤、市販品、液状
Ｃａ含有急硬剤ａ：硝酸カルシウム水溶液、成分濃度５０％
本エマルジョンＡ：エチルアクリレート／メタクリル酸を共重合したポリマーエマルジョン、モル比４５／５５、成分濃度１０％
【００４１】
＜測定方法＞
重ね吹き  ：幅３０ｃｍ×長さ１００ｃｍ×厚さ３０ｃｍのフレーム骨格を十字状に交差させて斜度が７０°の法面に配置し、フレーム骨格に急硬性コンクリートを１５ｃｍの厚みで吹付け、１時間後に、１５ｃｍの厚みで再度、急硬性コンクリートを重ね吹きし、重ね吹きの状態を確認。全く崩落が見られない場合を○、重ね吹きした分の一部が崩落した場合を△、重ね吹きした分の５０％以上が崩落した場合を×とした。
作業性    ：幅１０ｃｍ×長さ４０ｃｍ×厚さ１０ｃｍのフレーム骨格に急硬性コンクリートを吹付けて５分間静置し、型枠の表面をコテで均して平坦に仕上げた。平坦にする際のコテ均しの作業性を評価。容易に仕上げることができた場合を○、仕上げるのに力を要した場合を△、力を入れても仕上げられない場合を×とした。
圧縮強度  ：急硬性コンクリートの硬化体から直径５ｃｍ×高さ１０ｃｍサイズをコアリングし、耐圧機にて試験した。
【００４２】
【表１】
2004300008.tif 000002
【００４３】
実験例２
セメント１００部に対して、表２に示すＣａ含有急硬剤を無水物換算で３部と、成分換算で本エマルジョンＡ１部を用い、ダレ、重ね吹き、及び作業性を観測したこと以外は実験例１と同様に行った。結果を表２に併記する。
【００４４】
＜使用材料＞
Ｃａ含有急硬剤ｂ：亜硝酸カルシウム水溶液、成分濃度４４％
Ｃａ含有急硬剤ｃ：Ｃａ含有急硬剤ａ５０部とＣａ含有急硬剤ｂ５０部の混合物
【００４５】
＜測定方法＞
ダレ      ：幅３０ｃｍ×厚さ３０ｃｍの法面型枠を十字状に交差させて法面に配置し、その法面型枠に急硬性コンクリートを吹付けて観察し、ダレや肌落ちが全く見られない場合を○、少し見られた場合を△、多く見られた場合を×とした。
【００４６】
【表２】
2004300008.tif 000003
【００４７】
実験例３
セメント１００部に対して、無水物換算でＣａ含有急硬剤ａ３部と表３に示す量の本エマルジョンＡを用い、ダレと重ね吹きについて観測し、圧縮強度を測定したこと以外は実験例１と同様に行った。結果を表３に併記する。
【００４８】
【表３】
2004300008.tif 000004
【００４９】
実験例４
セメント１００部に対して、無水物換算でＣａ含有急硬剤ａ３部と成分換算で表４に示す本エマルジョン１部を用い、ダレ、重ね吹き、及び作業性について観測したこと以外は実験例１と同様に行った。結果を表４に併記する。
【００５０】
＜使用材料＞
本エマルジョンＢ：無水マレイン酸／メチルメタクリレートを共重合したポリマーエマルジョン、モル比４０／６０、成分濃度１０％
本エマルジョンＣ：アクリル酸ナトリウム／ヒドロキシエチルアクリレートを共重合したポリマーエマルジョン、モル比４０／６０、成分濃度１０％
本エマルジョンＤ：エチルアクリレート／メタクリル酸／マレイン酸ジエチルを共重合したポリマーエマルジョン、モル比４０／４０／３０、成分濃度１０％
本エマルジョンＥ：２−エチルヘキシルアクリレート／メタクリル酸／ブチルアクリレートを共重合したポリマーエマルジョン、モル比２０／５０／３０、成分濃度１０％
本エマルジョンＦ：メタアクリルアミド／アクリル酸／エチルメタクリレートを共重合したポリマーエマルジョン、モル比２０／５０／３０、成分濃度１０％
本エマルジョンＧ：酢酸ビニル／スチレン／アクリル酸／２−エチルヘキシルアクリレートを共重合したポリマーエマルジョン、モル比５／５／５０／４０、成分濃度１０％
【００５１】
【表４】
2004300008.tif 000005
【００５２】
実験例５
Ｃａ含有急硬剤ａ１００部に対して、表５に示す種類と量のアルカノールアミンを使用し、この液体急硬剤をセメントに対して、６部使用したこと以外は、実験例１と同様に行った。結果を表５に併記する。
【００５３】
＜使用材料＞
アルカノールアミンα：ジエタノールアミン、市販品
アルカノールアミンβ：Ｎ，Ｎ−ジメチルエタノールアミン、市販品
【００５４】
【表５】
2004300008.tif 000006
【００５５】
【発明の効果】
本発明の吹付け用急硬剤を用いると、吹付け直後の急硬性セメントコンクリートのダレや斜面からのずり落ちを防止でき、圧送性や強度発現性が良好で、かつ、コテ仕上げができる程度の可使時間を確保できるので、法面表面の美観を維持することが可能となる。